(57)【特許請求の範囲】
【請求項１】
下記式Ｉで表される化合物を１個以上含む正誘電異方性を有する成分Ａ及び下記式ＩＩで表される化合物を１個以上含む負誘電異方性を有する成分Ｂを含むことを特徴とする液晶性媒体。
【化１】
0004664333.tif 000028
［式Ｉ中、
Ｒ1は、炭素原子数１〜１５を有する、アルキル、アルキルオキシ、アルケニルオキシ、オキサアルキル又はアルケニルであり、
Ｑは、−ＣＦ2−、−ＯＣＦ2−、−ＯＣＦＨ−、−ＣＨ2ＣＦＨ−、−ＯＣＨＦＣＦ2−、−ＯＣＦ2ＣＦ2−又は単結合であり、
Ｘは、−Ｆ又は−Ｃｌであり、
Ｚ1及びＺ2は、各々独立に、−Ｃ≡Ｃ−、−ＣＯＯ−、−ＣＨ2ＣＨ2−又は単結合であり、
環Ａ1及び環Ａ2は、各々独立に、
【化２】
0004664333.tif 000029
であり、
Ｌ1、Ｌ2、Ｌ3及びＬ4は、各々独立に、−Ｈ又は−Ｆであり、
ｍは、０又は１である。
但し、Ｚ1が単結合、Ｚ2は−ＣＯＯ−、かつ、ｍは１である場合を除く。］
【化３】
0004664333.tif 000030
［式ＩＩ中、
Ｒ2は、Ｒ1に対する前記意味を有し、
Ｒ3は、Ｒ1又は−Ｑ−Ｘの意味を有し、
環Ａ3及び環Ａ4は、各々独立に、
【化４】
0004664333.tif 000031
であり、
Ｌ5及びＬ6は、各々独立に、−Ｈ又は−Ｆであり、
ｎは１又は２、ｏは０又は１、かつ、ｎ＋ｏは１又は２である。］
【請求項２】
２〜１０の誘電異方性を示す請求項１に記載の液晶性媒体。
【請求項３】
誘電異方性が３〜７である請求項２に記載の液晶性媒体。
【請求項４】
８５℃を超える澄明点を示す請求項１〜３のいずれか1項に記載の液晶性媒体。
【請求項５】
式Ｉの化合物が、下記式Ｉａ〜Ｉｆ、Ｉｈ〜Ｉｉの化合物からなる群から選ばれる請求項１〜４のいずれか１項に記載の液晶性媒体。
【化５】
0004664333.tif 000032
【請求項６】
式ＩＩの化合物が、下記式ＩＩａ〜ＩＩｂの化合物からなる群から選ばれる請求項１〜５のいずれか1項に記載の液晶性媒体。
【化６】
0004664333.tif 000033
【請求項７】
平均誘電異方性が、８未満である請求項１〜６のいずれか１項に記載の液晶性媒体。
【請求項８】
平均誘電異方性が、３．５〜６．５である請求項７に記載の液晶性媒体。
【請求項９】
（１）アクティブマトリックスダイオードアレー及び（２）一対の平行基板及びこの一対の基板間に配置されるネマチック液晶性媒体からなり、該液晶性媒体が、請求項１〜８のいずれか１項に記載の液晶性媒体であることを特徴とするアクチブマトリックス−液晶ディスプレイ。
【請求項１０】
液晶ディスプレイが、金属−絶縁物−金属ダイオードマトリックスである請求項９に記載のアクチブマトリックス−液晶ディスプレイ。
【発明の詳細な説明】
【技術分野】
【０００１】
本発明は、アクティブマトリックスディスプレイ（以下、「ＡＭディスプレイ」と略記する。）、特に金属−絶縁物−金属ダイオード（アドレス）マトリックス（以下、「ＭＩＭ」と略記する。）液晶ディスプレイに関し、さらにこのディスプレイに使用されるネマチック液晶性媒体に関するものである。
【背景技術】
【０００２】
液晶は、特に、ディスプレイ装置において誘電体として使用される。と云うのは、このような物質の光学的性質は使用電圧によって影響を受けるからである。液晶に基づく電気光学的装置は当業者には極めてよく知られており、そしてそれは種々の効果に基づいている。このタイプの装置は、例えば、動的散乱を有するセル、ＤＡＰ（配向相の変形）セル、ゲスト／ホストセル、捩れネマチック構造を有するＴＮセル、ＳＴＮ（超捩れネマチック）セル、ＳＢＥ（超−複屈折効果）セル及びＯＭ１（光学モード干渉）セルである。最も普通のディスプレイ装置は、シャット−ヘルフリッヒ効果に基づいており、捩れネマチック構造を有する。
【０００３】
液晶物質は、良好な化学的及び熱的安定性をもつ必要があり、かつ、電場及び電磁放射に対する良好な安定性を持たねばならない。さらに、この液晶物質は低粘性であり、セル中において短いアドレス時間、低いしきい電圧と、高いコントラストを与えるものでなければならない。さらに、これら液晶物質は、通例の作動温度、すなわち室温の上下のできるだけ広範囲の温度において、適当なメソ相、例えば上記のセルに対してはネマチック又はコレステリックメソ相をもつ必要がある。液晶は一般に多数の成分の混合物として使用されるので、これらの成分が互いによく混和することが重要である。電導性、誘電異方性、光学異方性などのような他の性質も、セルのタイプや使用分野によって必要とされる種々の条件に合致しなければならない。例えば、捩れネマチック構造を有するセル用の物質は、正の誘電異方性と低電導性を有するものでなければならない。
【０００４】
例えば、個々の画像点をスイッチするための集積された非線型要素を含むマトリックス液晶ディスプレイ（ＭＬＣディスプレイ）用に要望される媒体は、高い正の誘電異方性、幅広いネマチック相、比較的低い複屈折、非常に高い比抵抗、良好なＵＶ及び温度安定性を有する抵抗、及び低蒸気圧を有するものである。
【０００５】
このタイプのＭＩＭディスプレイ［非特許文献１、非特許文献２］は、特に、ＴＶ用（例えばポケットＴＶセット）又はコンピューター用（ラップトップ）及び自動車や飛行機の構造中の高情報ディスプレイ用に適している。コントラストの角度依存性とスイッチ時間に関する問題に加えて、ＭＩＭディスプレイにおいては、液晶混合物の不充分な比抵抗に起因する問題が生ずる。この抵抗が減少すると、ＭＩＭディスプレイのコントラストが悪くなり、“残像除去”（after image elimination）の問題が起り得る。液晶混合物の比抵抗は、このディスプレイの内部表面による相互作用によってＭＩＭディスプレイの寿命を通じて一般的に減少するので、受容し得る使用寿命を与えるためには高い（当初の）抵抗が非常に重要である。特に、低電圧混合物の場合には非常に高い比抵抗を実現することは今まで不可能であった。この比抵抗が、温度増加により、及び加熱及び／又はＵＶ放射に露出後に、できるだけ僅かしか増加しないことがさらに重要である。先行技術のＭＩＭディスプレイは、現行の要求を満足させない。
【０００６】
多数の走査電極をもつＭＩＭダイオードアドレスマトリックス液晶ディスプレイパネルの組立てにおける重大な問題は、このＭＩＭダイオードに平行なストレー（stray）静電容量を減少させることである。もしもこの静電容量がＭＩＭダイオードでアドレスされるべき画素の静電容量と比較して大きすぎる場合は、より高いアドレス電圧が必要である。さらに、このＭＩＭダイオードの静電容量は、この画素が非選択的状態にある間、画素を横切る電圧を一定に保つために、画素の静電容量に比較して小さくなければならない。もしそうでなければ、多くの画素が同じ電極に連結されているので、非選択的走査ラインの画素を横切って望ましくない電圧が加えられるであろう。
【０００７】
この問題の可能性ある１つの解決法は、いわゆる“ラテラル（lateral）ＭＩＭダイオード”［非特許文献３］と呼ばれる特別なサンドイッチ構造を使用することである。
【０００８】
この問題の解決のための他の方法は、比較的高い静電容量を持つ液晶性媒体の使用である。実際の使用に要求される複屈折値及び相範囲値（例えば、澄明点：７０゜以上）を有する液晶性媒体をつくることは従来可能であったが、それは、値が極端な条件下（例えばＵＶに曝露後）約９８％の容量保持率の値におかれた時に可能であり、得られる液晶性媒体は比較的低静電容量を有するものに過ぎなかった。
【０００９】
したがって、これらの不利を有しないか又は有しても極僅かの程度である、極めて高い比抵抗、高静電容量、及び同時に広い操作温度範囲、短いスイッチ時間及び低いしきい電圧を有するＭＩＭディスプレイに対する大きな要望が従来から続いている。
【００１０】
ＴＮ（シャット−ヘルフリッヒ）セルに対して、セル内において次のような利点を可能にする媒体が望まれる：
−幅広いネマチック相範囲（特に低温まで）、
−極低温におけるスイッチ能力（野外使用、自動車、飛行機（avionics））、
−ＵＶ線に対する安定性増加（より長い寿命）。
【００１１】
従来技術により得られる媒体は、同時に他のパラメーターを保ちながらこれらの利点を達成することは不可能である。
【００１２】
特許文献１は、正の誘電異方性を有する成分Ａと、２、３−ジフルオロフェニルエステル、２、３−ジフルオロフェニルエーテル又は、２、３−ジフルオロトランから構成される負の誘電異方性を有する成分ＢとからなるＭＩＭディスプレイを開示している。これらの混合物は、ＵＶ線に曝露後に同等の高いしきい電圧と低い電圧保持率を示す。
【特許文献１】国際特許出願ＷＯ９３／０１２５３
【非特許文献１】Ｊ．Ｇ．シモンズ，Phys. Rev. 155, No.3, pp.657-660
【非特許文献２】Ｋ．Ｎｉｗａら，SID 84 Digest, pp.304-307, 1984年6月
【非特許文献３】Ｓ．諸住（MOROZUMI）ら，Japan Display' 83, pp.404-407, 1983
【発明の開示】
【発明が解決しようとする課題】
【００１３】
本発明は、上述の不利を有しないか又は有しても極僅かの程度であり、好ましくは同時に極めて高い比抵抗と低いしきい電圧を有する媒体、特に上記タイプのＭＩＭディスプレイ用の媒体を提供することを目的とする。
【課題を解決するための手段】
【００１４】
この目的は、本発明による媒体をディスプレイに使用すると達成し得ることがわかった。
【００１５】
本発明は、下記式Ｉで表される化合物を１個以上含む正誘電異方性を有する成分Ａ及び下記式ＩＩで表される化合物を１個以上含む負誘電異方性を有する成分Ｂを含むことを特徴とする液晶性媒体である。
【００１６】
【化１】
0004664333.tif 000002
［式Ｉ中、
Ｒ1は、炭素原子数１〜１５を有する、アルキル、アルキルオキシ、アルケニルオキシ、オキサアルキル又はアルケニルであり、
Ｑは、−ＣＦ2−、−ＯＣＦ2−、−ＯＣＦＨ−、−ＣＨ2ＣＦＨ−、−ＯＣＨＦＣＦ2−、−ＯＣＦ2ＣＦ2−又は単結合であり、
Ｘは、−Ｆ又は−Ｃｌであり、
Ｚ1及びＺ2は、各々独立に、−Ｃ≡Ｃ−、−ＣＯＯ−、−ＣＨ2ＣＨ2−又は単結合であり、
環Ａ1及び環Ａ2は、各々独立に、
【００１７】
【化２】
0004664333.tif 000003
であり、
Ｌ1、Ｌ2、Ｌ3及びＬ4は、各々独立に、−Ｈ又は−Ｆであり、
ｍは、０又は１である。
但し、Ｚ1が単結合、Ｚ2は−ＣＯＯ−、かつ、ｍは1である場合を除く。］
【００１８】
【化３】
0004664333.tif 000004
［式ＩＩ中、
Ｒ2は、Ｒ1に対する前記意味を有し、
Ｒ3は、Ｒ1又は−Ｑ−Ｘの意味を有し、
環Ａ3及びＡ4は、各々独立に、
【００１９】
【化４】
0004664333.tif 000005
であり、
Ｌ5及びＬ6は、各々独立に、−Ｈ又は−Ｆであり、
ｎは１又は２、ｏは０又は１、かつ、ｎ＋ｏは１又は２である。］
【００２０】
本発明は、上記に与えられた成分のネマチック液晶媒体に関する。
【発明の効果】
【００２１】
本発明による液晶ＡＭディスプレイは、有効なパラメーター範囲の著しい拡大を容易にする。
【００２２】
澄明点、低温度における粘性、熱及びＵＶ安定性、誘電異方性又はしきい電圧の実現し得る組み合わせは、従来技術による以前の物質よりもはるかに優れている。
【００２３】
高い澄明点、−４０℃におけるネマチック相、頃合いの△εと高い値のε⊥などの必要条件は、以前には不満足な程度にしか実現できなかった。例えば、ＷＯ９３／０１２６３に開示されているようなシステムは、匹敵する澄明点と比較的良好な粘性を有するけれども、このシステムは電圧減衰の時定数についての充分な性質を示さず、また、温度及び濕度テストに対する電流の安定性を示さない。
【００２４】
別の混合システムは、匹敵する粘性と△ε値を有するが、しかしその澄明点は６０℃の付近に過ぎない。
【００２５】
本発明による液晶混合物は、低温における低粘性（−２０℃において４００ｍｍ2／ｓ以下、好ましくは３５０ｍｍ2／ｓ以下；−３０℃において８００ｍｍ2／ｓ以下、好ましくは７００ｍｍ2／ｓ以下）、同時に誘電率ε⊥が２．５以上、好ましくは３．５〜６．０、誘電異方性△εが２．０以上、好ましくは約２〜１０、特に好ましくは３〜７、したがって、誘電比△ε／ε⊥が２．０未満、好ましくは１．５未満、特に好ましくは１．４〜０．４の範囲である。平均誘電異方性［εmean＝（２ε⊥＋ε‖）／３］は８未満、好ましくは３．５−６．５の範囲である。澄明点が６５゜以上、好ましくは８５゜以上ならびに高い比抵抗値を達成させることができ、これらはすぐれたＡＭディスプレイが実現できることを意味する。
【００２６】
いうまでもなく、本発明による混合物成分の適当な選択により、他の有利な性質を保持しながら、より高いしきい電圧において実現されるべきより低い澄明点（例えば９０゜以上）、又はより低いしきい電圧において実現されるべきより低い澄明点とすることもできる。本発明によるＡＭディスプレイは、グーチ（Gooch）及びテリー（Tarry）［Ｃ．Ｈ．グーチ及びＨ．Ａ．テリー，Electron, Lett 10, 2-4,1974；Ｃ．Ｈ．グーチ及びＨ．Ａ．テリー，Appl.Phys., Vol.8, 1575-1584, 1975］の第１の透過（transmission）ミニマムにおいて操作するのが好ましく、この場合、例えば、類似のディスプレイにおけると同じしきい電圧での特性曲線の高い匂配、ならびにコントラストの低い角度依存性（ドイツ特許３０２２８１８）のような特に好適な電気光学的性質に加えて、第２のミニマムにおいては低い誘電異方性で充分である。本発明のＡＭディスプレイの光学的通路ｄ・△ｎは０．３５と０．５の間にあり、好ましくは０．３５と０．４５の間にある。これが、シアノ化合物を含む混合物を使用するよりも本発明混合物を使用することにより、第１のミニマムにおいて著しく高い比抵抗を実現するのを可能とさせるのである。当業者は、個々の成分とそれらの重量比を適当に選ぶことによって、ＡＭディスプレイの予め指定したセル厚さに必要な複屈折をつくるための簡単なルーチン法を使用できる。
【００２７】
本発明の体の複屈折は０．１００未満が好ましく、特に０．０９０以下が好ましい。
【００２８】
２０℃における粘度は２０ｍＰａ．ｓ．以下であるのが好ましい。ネマチック相範囲は、好ましくは少なくとも９０゜、特に好ましくは少なくとも１１０゜である。この範囲は少なくとも−４０゜から＋８０゜に及ぶのが好ましい。
【００２９】
“容量保持率”（ＨＲ）［Ｓ．松本ら，Liquid Crystals 5, 1320(1989)；Ｋ，Ｎｉｗａら，Proc. SID Conference, San Francisco,1984年6月、 P.304 (1984)；Ｇ．ウェーバー（Weber）ら，Liquid Crystals 5, 1381 (1989）］の測定の結果は、式ＩＩの化合物を含む本発明による混合物が、式ＩＩの化合物が次式のエステル、エーテル又はトランによって置き換えられている類似の混合物よりも、温度増加によるＨＲの減少が著しく小さくなることを示した。
【００３０】
【化５】
0004664333.tif 000006
［式中、Ｚは−ＣＯＯ−、−ＣＨ2Ｏ−又は−Ｃ≡Ｃ−であり、ｏは０又は１である。］
【００３１】
本発明による混合物のＵＶ安定性も同様にかなり良好になる。すなわち、この混合物は、ＵＶ線に曝露時におけるＨＲの減少が極めて僅かであることを示す。
【００３２】
達成されるしきい電圧Ｖ１０／０／２０は、一般に２．５５ボルト以下であり、好ましくは１．８〜２．４ボルトの範囲にある。
【００３３】
本発明による媒体は、成分Ａとして、式Ｉの複数（好ましくは２以上）の化合物に基づくのが好ましい。これら化合物の割合は媒体中の２５％以上、好ましくは４０％以上、特に好ましくは４０〜９６％である。
【００３４】
本発明による媒体中に使用できる式Ｉ、式ＩＩ及びそれらの副次式の個々の化合物は、公知であるかそれとも公知化合物に類似的に製造することもできる。
【００３５】
望ましい実施態様を以下に示す：
【００３６】
・媒体は、下記一般式Ｉａ〜Ｉｆ、Ｉｈ〜Ｉｉからなる群から選ばれる１個以上の化合物を含む。式Ｉａ〜Ｉｉ中のＲ1は上記式Ｉ中におけると同じ意味である。
【００３７】
【化６】
0004664333.tif 000007
【００３８】
・媒体は、下記一般式ＩＩａ〜ＩＩｂからなる群から選ばれる１個以上の化合物を含む。式ＩＩａ〜ＩＩｂ中のＲ2及びＲ3は式ＩＩ中におけると同じ意味である。
【００３９】
【化７】
0004664333.tif 000008
【００４０】
従来の液晶物質に混合された比較的少量の式Ｉ及びＩＩの化合物でも、アドレス時間と低いしきい電圧に著しい改善をもたらすことが発見され、そして同時に低スメチック−ネマチック転移温度を有する広いネマチック相が観測されることもわかった。
【００４１】
アルキル基及びアルコキシ基の“アルキル”という用語は、炭素原子数１−７を有する直鎖及び分岐アルキル基を包含し、特に直鎖の基、メチル、エチル、プロピル、ブチル、ペンチル、ヘキシル、ヘプチル、オクチル、ノニル及びデシルと、さらに相当するアルキルオキシ基を含む。炭素原子数２〜５を有する基が一般に好ましい。
【００４２】
アルケニル基及びアルケニルオキシ基の“アルケニル”という語は、炭素原子数２〜７を有する直鎖及び分岐アルケニル基、特に直鎖の基を包含する。好ましいアルケニル基は、Ｃ2〜Ｃ7−１Ｅ−アルケニル、Ｃ4〜Ｃ7−３Ｅ−アルケニル、Ｃ5〜Ｃ7−４−アルケニル、Ｃ6〜Ｃ7−５−アルケニル、及びＣ7−６−アルケニルであり、特に、Ｃ2〜Ｃ7−１Ｅ−アルケニル、Ｃ4〜Ｃ7−３Ｅ−アルケニル及びＣ5〜Ｃ7−４−アルケニルと相当するアルケニルオキシ基である。望ましいアルケニル基の例は、ビニール、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。炭素原子数５以下の基が一般に好まれる。
【００４３】
Ｒ1、Ｒ2、Ｒ3、環Ａ1、環Ａ2、環Ａ3、環Ａ4、Ｚ1、Ｚ2、Ｌ1、Ｌ2、Ｑ及びＸの意味の適当な選択により、アドレス時間、しきい電圧、透過特性曲線の匂配などを希望どおり修正できる。例えば、１Ｅ−アルケニルラジカル、３Ｅ−アルケニルラジカル、２Ｅ−アルケニルオキシラジカル及び類似のラジカルは、アルキル及びアルコキンラジカルと比較して、短いアドレス時間、改善されたネマチック性向及び弾性定数Ｋ33（曲げ）と、Ｋ11（拡がり）との間のより高い割合を一般に与える。４−アルケニルラジカル、３−アルケニルラジカル及び類似のラジカルは、アルキル及びアルコキシラジカルと比較して、一般に低いしきい電圧ならびに低いＫ33／Ｋ11値を与える。Ｚ1及びＺ2における−ＣＨ2ＣＨ2−基は、簡単な共有結合と比較して一般により高いＫ33／Ｋ11値をもたらす。例えば、Ｋ33／Ｋ11の値が高い程、ＭＩＭセルにおいて透過特性曲線をよりフラットにすることができる。
【００４４】
式Ｉ及び式ＩＩの化合物の最適混合比は、希望する性質、式Ｉ及び式ＩＩの化合物の選択、及び存在するかも知れない他の化合物の選択によって実質的に変る。上述の範囲内の適当な混合比は、ケース毎に容易に決めることができる。
【００４５】
本発明による混合物中における式Ｉ及び式ＩＩの化合物の全体量は決定的な要因ではない。従って、この混合物は各種性質を最適化するために１個以上の別の成分を含んでいてもよい。しかしながら、アドレス時間としきい電圧について観測された効果は、式Ｉ及び式ＩＩの化合物の全濃度が高ければ高い程、一般に大きくなる。
【００４６】
特に望ましい実施態様において、本発明による媒体は、式中−Ｑ−Ｘが−ＣＦ3、−ＯＣＦ3又は−ＯＣＨＦ2である式Ｉの化合物を含む。式Ｉにおいて−Ｑ−Ｘが−Ｆである化合物による好適な相乗効果が特に有利な性質をもたらす。
【００４７】
本発明による媒体は、誘電異方性が−１．５から＋１．５を有する一般式ＩＩＩの１個以上の化合物からなる成分Ｃをさらに含むことができる。
【００４８】
【化８】
0004664333.tif 000009
［式ＩＩＩ中、
Ｒ4及びＲ5は、夫々互いに独立に、炭素原子数９以下のｎ−アルキル、ｎ−アルコキン、ω−フルオロアルキル又はｎ−アルケニルであり、
環Ａ5、環Ａ6及び環Ａ7は、夫々互いに独立に、１，４−フェニレン、２−又は３−フルオロ−１，４−フェニレン、トランス−１，４−シクロヘキシレン又は１，４−シクロヘキセニレンであり、
Ｚ1及びＺ2は、夫々互いに独立に、−ＣＨ2ＣＨ2−、−Ｃ≡Ｃ−、−ＣＯ−Ｏ−、−Ｏ−ＣＯ−又は単結合であり、そして
ｍは０、１又は２である。］
【００４９】
成分Ｃは、式ＩＩＩ１〜ＩＩＩ３からなる群から選ばれる１個以上の化合物を含むのが好ましい。
【００５０】
【化９】
0004664333.tif 000010
［式中、Ｒ4及びＲ5は式ＩＩＩに定義したとおりである。］
【００５１】
さらに、成分Ｃは、式ＩＩＩ４〜ＩＩＩ５からなる群から選ばれる１個以上の化合物を追加して含むことが好ましい。
【００５２】
【化１０】
0004664333.tif 000011
[式中、Ｒ4及びＲ5は式ＩＩＩに定義したとおりであり、１，４−フェニレン基は、夫々互いに独立にフッ素によってモノ置換又はポリ置換されていてもよい。]
【００５３】
望ましい実施態様において、本発明の成分は本質的に以下からなる。
・５個以上の式Ｉの化合物      ：７５〜９５％
・１個以上の式ＩＩの化合物    ：  ３〜１５％及び
・１個以上の式ＩＩＩの化合物  ：  ５〜１５％
特に、
・式Ｉａ〜Ｉｉから選ばれる５個以上の化合物：８０〜９０％
・１個以上の式ＩＩの化合物                ：  ３〜１０％及び
・１個以上の式ＩＩＩ１の化合物            ：  ５〜１０％
【００５４】
他の望ましい実施態様において、本発明媒体は本質的に以下からなる。
ａ）  １個以上の式Ｉａの化合物、
ｂ）  式Ｉｂ、Ｉｃ、Ｉｄ及びＩｅから選ばれる３個以上の化合物、
ｃ）  式Ｉｈから選ばれる１個以上の化合物、
ｄ）  式ＩＩｂの１個以上の化合物、そして
ｅ）  式ＩＩＩ１又はＩＩＩ２の１個以上の化合物。
【００５５】
ポーラライザ、電極基板及び表面処理した電極からなる本発明のＭＩＭディスプレイの構造は、このタイプのディスプレイに対して慣用的である構造に相当する。ここで、慣用的構造という語は広い意味で用いられ、ＭＩＭディスプレイのすべての誘導型装置及び修飾型装置、特にラテラルＭＩＭをも包含する。
【００５６】
本発明によるディスプレイと、捩れネマチックセルに基づく従来の慣用的ディスプレイとの間の本質的な違いは、しかしながら、液晶層中における液晶パラメーターの選択である。
【００５７】
本発明にしたがって使用できる液晶混合物は、それ自体従来行われている方法で調製される。一般的には、少量で使用される成分の適当量を、主要構成をなす成分中に、好都合には昇温下溶解させる。上記成分の溶液を有機溶媒、例えばアセトン、クロロホルム又はメタノール中に混合し、完全に混合後、この溶媒を例えば蒸留により再び除去することも可能である。
【００５８】
誘電体は、当業者に公知であり文献に記載されている他の添加剤を含んでいてもよい。例えば、０〜１５％の多色染料又はキラルドープ剤を添加することができる。
【００５９】
Ｃは結晶性相を意味し、Ｓはスメチック相、ＳBはスメチックＢ相、Ｎはネマチック相、そしてＩは等方性相をそれぞれ表わす。
【００６０】
Ｖ10は１０％透過（プレート表面に垂直な視角）に対する電圧を表わす。ｔonはＶ10の値の２．５倍に相当する作動電圧におけるスイッチ−オン時間、ｔoffは該電圧におけるスイッチ−オフ時間を表わす。△ｎは光学異方性を、ｎｏは屈折率を表わす。△εは誘電異方性を表わし、
Δε＝ε‖−ε⊥
であり、ここで、ε‖は縦方向分子軸に平行な誘電率、ε⊥は該分子軸に垂直な誘電率を表わす。電気光学的データは、特に断らない限り、ＴＮセルにおいて２０℃、第１のミニマム（すなわち、ｄ・△ｎ値が０．５の点）において測定した。光学データは特に断らない限り２０℃において測定した。
【実施例】
【００６１】
以下の実施例は限定を意味することなく本発明を説明しようとするものである。前記ならびに下記すべての温度は℃で与えられている。パーセントは重量％である。
【００６２】
本願及び以下の実施例において、液晶化合物の構造は頭字語の略語（アニクロム）によって示され、化学式への変換は以下の表Ａに従って行われる。表Ａに与えられる構造は、本発明ネマチック媒体の好ましい成分である。すべてのＣnＨ2n+1ラジカルは、ｎ又はｍの炭素原子数を含む直鎖のアルキルラジカルである。表Ａには、基準構造に対するアクロニムのみが与えられている。個々のケースにおいては、基準構造に対するアクロニムの次にハイフンで分離し、次いで置換基Ｒ1、Ｒ2、Ｌ1、Ｌ2及びＬ3に対するコードで示されている。
【００６３】
【表１】
0004664333.tif 000012
【００６４】
【表２】
0004664333.tif 000013
【００６５】
【表３】
0004664333.tif 000014
【００６６】
【表４】
0004664333.tif 000015
【００６７】
【表５】
0004664333.tif 000016
【００６８】
【表６】
0004664333.tif 000017
【００６９】
【表７】
0004664333.tif 000018
【００７０】
【表８】
0004664333.tif 000019
【００７１】
【表９】
0004664333.tif 000020
【００７２】
【表１０】
0004664333.tif 000021
【００７３】
【表１１】
0004664333.tif 000022
【００７４】
【表１２】
0004664333.tif 000023
【００７５】
【表１３】
0004664333.tif 000024
【００７６】
【表１４】
0004664333.tif 000025
【００７７】
【表１５】
0004664333.tif 000026
【００７８】
【表１６】
0004664333.tif 000027